(57)【特許請求の範囲】
【請求項１】
式（Ｉ）
【化１】
0005992422.tif 000030
［式中、
基Ｒ1の１つまたは２つの基はプロポキシであり、残りの基Ｒ1は互いに独立して、水素またはメチルである；
基Ｒ0および基Ｒ2は互いに独立して、水素、Ｃ1〜Ｃ20アルキル、Ｃ3〜Ｃ12シクロアルキルまたは式（ＩＩ−ａ）
【化２】
0005992422.tif 000031
［式中、Ｒ3は、水素、Ｃ1〜Ｃ20アルキル、Ｃ3〜Ｃ12シクロアルキル、Ｃ1〜Ｃ20アルキルオキシまたはＣ3〜Ｃ12シクロアルキルオキシである］の基である；
ＹはＣ2〜Ｃ12アルキレンである；
ｍは０または１である；
ｎは、１、２または３である；
ｎが１であるとき、Ｘは、水素、Ｃ1〜Ｃ20アルキル、Ｃ3〜Ｃ12シクロアルキルまたは式（ＩＩ−ａ）の基である；
ｎが２であるとき、ＸはＣ2〜Ｃ12アルキレンである；
ｎが３であるとき、Ｘは基Ｎ（Ｚ−）3［式中、ＺはＣ2〜Ｃ12アルキレンである］である］の化合物。
【請求項２】
基Ｒ0および基Ｒ2が互いに独立して、水素、Ｃ1〜Ｃ10アルキル、Ｃ3〜Ｃ6シクロアルキルまたは式（ＩＩ−ａ）の基である；
基Ｒ3が互いに独立して、水素、Ｃ1〜Ｃ10アルキル、Ｃ3〜Ｃ6シクロアルキル、Ｃ1〜Ｃ10アルキルオキシまたはＣ3〜Ｃ6シクロアルキルオキシである；
ＹがＣ2〜Ｃ8アルキレンである；
ｍが０または１である；
ｎが、１、２または３である；
ｎが１であるとき、Ｘは、水素、Ｃ1〜Ｃ10アルキル、Ｃ3〜Ｃ6シクロアルキルまたは式（ＩＩ−ａ）の基である；
ｎが２であるとき、ＸはＣ2〜Ｃ8アルキレンである；
ｎが３であるとき、Ｘは基Ｎ（Ｚ−）3［式中、ＺはＣ2〜Ｃ8アルキレンである］である、請求項１に記載の化合物。
【請求項３】
基Ｒ0および基Ｒ2が互いに独立して、水素、Ｃ1〜Ｃ4アルキル、シクロヘキシルまたは式（ＩＩ−ａ）の基である；
基Ｒ3が互いに独立して、水素、Ｃ1〜Ｃ4アルキル、シクロヘキシル、Ｃ1〜Ｃ4アルキルオキシまたはシクロヘキシルオキシである；
ＹがＣ2〜Ｃ6アルキレンである；
ｍが０または１である；
ｎが、１、２または３である；
ｎが１であるとき、Ｘは、水素、Ｃ1〜Ｃ4アルキル、シクロヘキシルまたは式（ＩＩ−ａ）の基である；
ｎが２であるとき、ＸはＣ2〜Ｃ6アルキレンである；
ｎが３であるとき、Ｘは基Ｎ（Ｚ−）3［式中、ＺはＣ2〜Ｃ6アルキレンである］である、請求項１に記載の化合物。
【請求項４】
基Ｒ0が互いに独立して、Ｃ1〜Ｃ4アルキルまたは式（ＩＩ−ａ）の基である；
基Ｒ3が互いに独立して、水素、Ｃ1〜Ｃ4アルキルまたはＣ1〜Ｃ4アルキルオキシである；
ｍが０である；
ｎが、１、２または３である；
ｎが１であるとき、Ｘは、水素、Ｃ1〜Ｃ4アルキルまたは式（ＩＩ−ａ）の基である；
ｎが２であるとき、Ｘはヘキサメチレンである；
ｎが３であるとき、Ｘは基Ｎ（Ｚ−）3［式中、Ｚはエチレンである］である、請求項１に記載の化合物。
【請求項５】
下記の化合物：
【化３】
0005992422.tif 000032
【化４】
0005992422.tif 000033
に相当する、請求項１に記載の化合物。
【請求項６】
Ａ）光、熱または酸化によって誘導される分解を受けやすい有機材料、および
Ｂ）請求項１に記載の式（Ｉ）の化合物
を含む組成物。
【請求項７】
さらに、下記成分：
（Ｃ−Ｉ）フィラーまたは強化剤、
（Ｃ−ＩＩ）顔料、
（Ｃ−ＩＩＩ）さらなる光安定剤
（Ｃ−ＩＶ）加工用添加剤
（Ｃ−Ｖ）酸化防止剤
（Ｃ−ＶＩ）テルペン誘導体
のうちの１つまたは２つ以上を含有する、請求項６に記載の組成物。
【請求項８】
成分（Ａ）が熱可塑性の天然ポリマーまたは合成ポリマーである、請求項６に記載の組成物。
【請求項９】
成分（Ａ）が、ポリオレフィンホモポリマーもしくはポリオレフィンコポリマー、デンプン改質ポリオレフィンまたはデンプン系ポリマー複合材である、請求項６に記載の組成物。
【請求項１０】
成分（Ａ）が、ポリエチレン、ポリプロピレン、ポリエチレンコポリマーまたはポリプロピレンコポリマーである、請求項６に記載の組成物。
【請求項１１】
請求項６に記載の組成物から製造される成形物品。
【請求項１２】
フィルム、繊維、異形材、パイプ、びん、タンクまたは容器である、請求項１１に記載の成形物品。
【請求項１３】
マルチフィルムである、請求項１１に記載の成形物品。
【請求項１４】
有機材料を、光、熱または酸化によって誘導される分解に対して安定化する方法であって、前記有機材料に、請求項１に記載の式（Ｉ）の少なくとも１つの化合物を配合することを含む方法。
【発明の詳細な説明】
【技術分野】
【０００１】
本発明は、混合官能化による特定の立体障害アミン、光、熱または酸化によって誘導される分解を受けやすい有機材料と、該立体障害アミンとを含有する組成物、および、有機材料を安定化する該立体障害アミンの使用に関する。
【０００２】
本発明は、具体的には、式（Ｉ）
【化１】
0005992422.tif 000002
［式中、
基Ｒ1の１つまたは２つの基は互いに独立して、Ｃ1〜Ｃ20アルキルオキシまたはＣ3〜Ｃ12シクロアルキルオキシであり、残りの基Ｒ1は互いに独立して、水素、Ｃ1〜Ｃ20アルキルまたはＣ3〜Ｃ12シクロアルキルである；
基Ｒ0および基Ｒ2は互いに独立して、水素、Ｃ1〜Ｃ20アルキル、Ｃ3〜Ｃ12シクロアルキルまたは式（ＩＩ−ａ）
【化２】
0005992422.tif 000003
［式中、Ｒ3は、水素、Ｃ1〜Ｃ20アルキル、Ｃ3〜Ｃ12シクロアルキル、Ｃ1〜Ｃ20アルキルオキシまたはＣ3〜Ｃ12シクロアルキルオキシである］の基である；
ＹはＣ2〜Ｃ12アルキレンである；
ｍは０または１である；
ｎは、１、２または３である；
ｎが１であるとき、Ｘは、水素、Ｃ1〜Ｃ20アルキル、Ｃ3〜Ｃ12シクロアルキルまたは式（ＩＩ−ａ）の基である；
ｎが２であるとき、ＸはＣ2〜Ｃ12アルキレンである；
ｎが３であるとき、Ｘは基Ｎ（Ｚ−）3［式中、ＺはＣ2〜Ｃ12アルキレンである］である］の化合物に関連する。
【０００３】
Ｃ1〜Ｃ20アルキルオキシの例として、メトキシ、エトキシ、プロポキシ、イソプロポキシ、ｎ−ブトキシ、ｓｅｃ−ブトキシ、イソブトキシ、ｔｅｒｔ−ブトキシ、２−エチルブトキシ、ｎ−ペンチルオキシ、イソペンチルオキシ、１−メチルペンチルオキシ、１，３−ジメチルブトキシ、ｎ−ヘキシルオキシ、１−メチルヘキシルオキシ、ｎ−ヘプチルオキシ、イソヘプチルオキシ、１，１，３，３−テトラメチルブチルオキシ、１−メチルヘプチルオキシ、３−メチルヘプチルオキシ、ｎ−オクチルオキシ、２−エチルヘキシルオキシ、１，１，３−トリメチルヘキシルオキシ、１，１，３，３−テトラメチルペンチルオキシ、ノニルオキシ、デシルオキシ、ウンデシルオキシ、１−メチルウンデシルオキシ、ドデシルオキシ、１，１，３，３，５，５−ヘキサメチルヘキシルオキシ、トリデシルオキシ、テトラデシルオキシ、ペンタデシルオキシ、ヘキサデシルオキシ、ヘプタデシルオキシ、オクタデシルオキシおよびエイコシルオキシが挙げられる。Ｃ1〜Ｃ4アルキルオキシ（具体的にはプロポキシ）が好ましい。
【０００４】
Ｃ3〜Ｃ12シクロアルキルオキシの好ましい一例がシクロヘキシルオキシである。
【０００５】
Ｃ1〜Ｃ20アルキルの例として、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシルおよびエイコシルが挙げられる。Ｃ1〜Ｃ4アルキルが好ましい。
【０００６】
Ｃ3〜Ｃ12シクロアルキルの好ましい一例がシクロヘキシルである。
【０００７】
Ｃ2〜Ｃ12アルキレンの例として、メチレン、エチレン、プロピレン、トリメチレン、テトラメチレン、ペンタメチレン、ヘキサメチレン、ヘプタメチレン、オクタメチレン、ノナメチレン、デカメチレン、ウンデカメチレンおよびドデカメチレンが挙げられる。エチレン、トリメチレンおよびヘキサメチレンが好ましい。
【０００８】
注目されるのが、下記のように定義される式（Ｉ）の化合物である：
基Ｒ1の１つまたは２つの基が互いに独立して、Ｃ1〜Ｃ10アルキルオキシまたはＣ3〜Ｃ6シクロアルキルオキシであり、残りの基Ｒ1が互いに独立して、水素、Ｃ1〜Ｃ10アルキルまたはＣ3〜Ｃ6シクロアルキルである；
基Ｒ0および基Ｒ2が互いに独立して、水素、Ｃ1〜Ｃ10アルキル、Ｃ3〜Ｃ6シクロアルキルまたは式（ＩＩ−ａ）の基である；
基Ｒ3が互いに独立して、水素、Ｃ1〜Ｃ10アルキル、Ｃ3〜Ｃ6シクロアルキル、Ｃ1〜Ｃ10アルキルオキシまたはＣ3〜Ｃ6シクロアルキルオキシである；
ＹがＣ2〜Ｃ8アルキレンである；
ｍが０または１である；
ｎが、１、２または３である；
ｎが１であるとき、Ｘは、水素、Ｃ1〜Ｃ10アルキル、Ｃ3〜Ｃ6シクロアルキルまたは式（ＩＩ−ａ）の基である；
ｎが２であるとき、ＸはＣ2〜Ｃ8アルキレンである；
ｎが３であるとき、Ｘは基Ｎ（Ｚ−）3［式中、ＺはＣ2〜Ｃ8アルキレンである］である。
【０００９】
さらに注目されるのが、下記のように定義される式（Ｉ）の化合物である：
基Ｒ1の１つまたは２つの基が互いに独立して、Ｃ1〜Ｃ4アルキルオキシまたはシクロヘキシルオキシであり、残りの基Ｒ1が互いに独立して、水素、Ｃ1〜Ｃ4アルキルまたはシクロヘキシルである；
基Ｒ0および基Ｒ2が互いに独立して、水素、Ｃ1〜Ｃ4アルキル、シクロヘキシルまたは式（ＩＩ−ａ）の基である；
基Ｒ3が互いに独立して、水素、Ｃ1〜Ｃ4アルキル、シクロヘキシル、Ｃ1〜Ｃ4アルキルオキシまたはシクロヘキシルオキシである；
ＹがＣ2〜Ｃ6アルキレンである；
ｍが０または１である；
ｎが、１、２または３である；
ｎが１であるとき、Ｘは、水素、Ｃ1〜Ｃ4アルキル、シクロヘキシルまたは式（ＩＩ−ａ）の基である；
ｎが２であるとき、ＸはＣ2〜Ｃ6アルキレンである；
ｎが３であるとき、Ｘは基Ｎ（Ｚ−）3［式中、ＺはＣ2〜Ｃ6アルキレンである］である。
【００１０】
特に注目されるのが、下記のように定義される式（Ｉ）の化合物である：
基Ｒ1の１つまたは２つの基が互いに独立して、Ｃ1〜Ｃ4アルキルオキシであり、残りの基Ｒ1が互いに独立して、水素またはＣ1〜Ｃ4アルキルである；
基Ｒ0が互いに独立して、Ｃ1〜Ｃ4アルキルまたは式（ＩＩ−ａ）の基である；
基Ｒ3が互いに独立して、水素、Ｃ1〜Ｃ4アルキルまたはＣ1〜Ｃ4アルキルオキシである；
ｍが０である；
ｎが、１、２または３である；
ｎが１であるとき、Ｘは、水素、Ｃ1〜Ｃ4アルキルまたは式（ＩＩ−ａ）の基である；
ｎが２であるとき、Ｘはヘキサメチレンである；
ｎが３であるとき、Ｘは基Ｎ（Ｚ−）3［式中、Ｚはエチレンである］である。
【００１１】
本発明の好ましい実施形態によれば、基Ｒ1の１つまたは２つの基がプロポキシであり、残りの基Ｒ1が互いに独立して、水素またはメチルである。
【００１２】
式（Ｉ）の化合物の例には、
【化３】
0005992422.tif 000004
【００１３】
【化４】
0005992422.tif 000005
が挙げられる。
【００１４】
本発明の化合物は、光、熱または酸化によって誘導される分解に対して有機材料を安定化するのに適している。そのような有機材料の例には、下記のものが挙げられる：
１．モノオレフィンおよびジオレフィンのポリマー、例えば、ポリプロピレン、ポリイソブチレン、ポリブタ−１−エン、ポリ−４−メチルペンタ−１−エン、ポリビニルシクロヘキサン、ポリイソプレンまたはポリブタジエン、ならびに、シクロオレフィンのポリマー、例えば、シクロペンテンまたはノルボルネンのポリマー、ポリエチレン（これは場合により架橋され得る）、例えば、高密度ポリエチレン（ＨＤＰＥ）、高密度・高分子量ポリエチレン（ＨＤＰＥ−ＨＭＷ）、高密度・超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、線状低密度ポリエチレン（ＶＬＤＰＥ）および線状低密度ポリエチレン（ＵＬＤＰＥ）。
【００１５】
ポリオレフィン、すなわち、前記段落において例示されるモノオレフィンのポリマー（好ましくはポリエチレンおよびポリプロピレン）は種々の方法、とりわけ、下記の方法によって製造することができる：
ａ）ラジカル重合（通常、高圧下および高温において）。
【００１６】
ｂ）通常、周期表のＩＶｂ族、Ｖｂ族、ＶＩｂ族またはＶＩＩＩ族の１つまたは２つ以上の金属を含有する触媒を使用する触媒重合。これらの金属は通常、１つまたは２つ以上の配位子を有しており、典型的には、π配位結合またはσ配位結合のどちらかにより結合し得るオキシド、ハライド、アルコラート、エステル、エーテル、アミン、アルキル、アルケニルおよび／またはアリールを有する。これらの金属錯体はフリー形態であってもよく、あるいは、基体の表面に、典型的には、活性化された塩化マグネシウム、塩化チタン（ＩＩＩ）、アルミナまたは酸化ケイ素の表面に固定されていてもよい。これらの触媒は重合媒体に可溶性であっても、不溶性であってもよい。触媒は重合において単独で使用することができ、あるいは、さらなる活性剤が使用される場合があり、典型的には、金属アルキル、金属水素化物、金属アルキルハライド、金属アルキルオキシドまたは金属アルキルオキサンが使用される場合があり、ただし、前記金属は、周期表のＩａ族、ＩＩａ族および／またはＩＩＩａ族の元素である。活性剤は、さらなるエステル基、エーテル基、アミン基またはシリルエーテル基により都合よく修飾される場合がある。これらの触媒系は通常、フィリップス触媒、スタンダード・オイル・インジアナ触媒、チーグラー（・ナッタ）触媒、ＴＮＺ触媒（ＤｕＰｏｎｔ）、メタロセン触媒または単一部位触媒（ＳＳＣ）と呼ばれる。
【００１７】
２．１）で述べられたポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）、および、異なるタイプのポリエチレンの混合物（例えば、ＬＤＰＥ／ＨＤＰＥ）。
【００１８】
３．モノオレフィンおよびジオレフィンの相互のコポリマーまたは他のビニルモノマーとのコポリマー、例えば、エチレン／プロピレンコポリマー、線状低密度ポリエチレン（ＬＬＤＰＥ）およびその低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマー（この場合、１−オレフィンはその場で生じる）、プロピレン／ブタジエンコポリマー、イソブチレン／イソプレンコポリマー、エチレン／ビニルシクロヘキセンコポリマー、エチレン／アクリル酸アルキルコポリマー、エチレン／メタクリル酸アルキルコポリマー、エチレン／酢酸ビニルコポリマーまたはエチレン／アクリル酸コポリマーおよびその塩（イオノマー）、ならびに、エチレンの、プロピレンおよびジエン（例えば、ヘキサジエン、ジシクロペンタジエンまたはエチレン−ノルボルネン）とのターポリマー、ならびに、そのようなコポリマーの相互の混合物および上記１）で述べられたポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、ならびに、交互またはランダムなポリアルキレン／一酸化炭素コポリマー、および、他のポリマー（例えば、ポリアミド）とのその混合物。
【００１９】
４．炭化水素樹脂（例えば、Ｃ5〜Ｃ9）（その水素化改質体（例えば、粘着性付与剤）を含む）、ならびに、ポリアルキレンおよびデンプンの混合物。
【００２０】
１．）〜４．）のホモポリマーおよびコポリマーは、シンジオタクチック、イソタクチック、ヘミイソタクチックまたはアタクチックを含めて、任意の立体構造を有することができ、この場合、アタクチックポリマーが好ましい。ステレオブロックポリマーも含まれる。
【００２１】
５．ポリスチレン、ポリ（ｐ−メチルスチレン）、ポリ（α−メチルスチレン）。
【００２２】
６．スチレン、α−メチルスチレン、ビニルトルエンのすべての異性体（とりわけ、ｐ−ビニルトルエン）、エチルスチレン、プロピルスチレン、ビニルビフェニル、ビニルナフタレンおよびビニルアントラセンのすべての異性体、ならびに、それらの混合物を含めて、ビニル芳香族モノマーに由来する芳香族ホモポリマーおよび芳香族コポリマー。ホモポリマーおよびコポリマーは、シンジオタクチック、イソタクチック、ヘミイソタクチックまたはアタクチックを含めて、任意の立体構造を有することができ、この場合、アタクチックポリマーが好ましい。ステレオブロックポリマーも含まれる。
【００２３】
６ａ．上記ビニル芳香族モノマーと、エチレン、プロピレン、各種ジエン、各種ニトリル、各種酸、各種無水マレイン酸、各種マレイミド、酢酸ビニルおよび塩化ビニルまたはアクリル誘導体ならびにそれらの混合物から選択されるコモノマーとを含むコポリマー、例えば、スチレン／ブタジエン、スチレン／アクリロニトリル、スチレン／エチレン（インターポリマー）、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチルを含むコポリマー；衝撃強度の高いスチレンコポリマーと、別のポリマー（例えば、ポリアクリラート、ジエンポリマーまたはエチレン／プロピレン／ジエンターポリマー）との混合物；ならびに、スチレンのブロックコポリマー、例えば、スチレン／ブタジエン／スチレン、スチレン／イソプレン／スチレン、スチレン／エチレン／ブチレン／スチレンまたはスチレン／エチレン／プロピレン／スチレンのブロックコポリマーなど。
【００２４】
６ｂ．６．）で述べられたポリマーの水素化に由来する水素化芳香族ポリマー、これには、とりわけ、アタクチックポリスチレンを水素化することによって製造されるポリシクロヘキシルエチレン（ＰＣＨＥ）（これは多くの場合、ポリビニルシクロヘキサン（ＰＶＣＨ）と呼ばれる）が含まれる。
【００２５】
６ｃ．６ａ．）で述べられたポリマーの水素化に由来する水素化芳香族ポリマー。
【００２６】
ホモポリマーおよびコポリマーは、シンジオタクチック、イソタクチック、ヘミイソタクチックまたはアタクチックを含めて、任意の立体構造を有することができ、この場合、アタクチックポリマーが好ましい。ステレオブロックポリマーも含まれる。
【００２７】
７．ビニル芳香族モノマー（例えば、スチレンまたはα−メチルスチレン）のグラフトコポリマー、例えば、ポリブタジエンに対するスチレンのグラフトコポリマー、ポリブタジエン−スチレンコポリマーまたはポリブタジエン−アクリロニトリルコポリマーに対するスチレンのグラフトコポリマー；ポリブタジエンに対するスチレンおよびアクリロニトリル（またはメタクリロニトリル）のグラフトコポリマー；ポリブタジエンに対するスチレン、アクリロニトリルおよびメタクリル酸メチルのグラフトコポリマー；ポリブタジエンに対するスチレンおよび無水マレイン酸のグラフトコポリマー；ポリブタジエンに対するスチレン、アクリロニトリルおよび無水マレイン酸またはマレイミドのグラフトコポリマー；ポリブタジエンに対するスチレンおよびマレイミドのグラフトコポリマー；ポリブタジエンに対するスチレンおよびアクリル酸アルキルまたはメタクリル酸アルキルのグラフトコポリマー；エチレン／プロピレン／ジエンターポリマーに対するスチレンおよびアクリロニトリルのグラフトコポリマー；ポリアクリル酸アルキルまたはポリメタクリル酸アルキルに対するスチレンおよびアクリロニトリルのグラフトコポリマー、アクリラート／ブタジエンコポリマーに対するスチレンおよびアクリロニトリルのグラフトコポリマー、ならびに、６）で列挙されるコポリマーとのそれらの混合物、例えば、ＡＢＳポリマー、ＭＢＳポリマー、ＡＳＡポリマーまたはＡＥＳポリマーとして知られているコポリマー混合物。
【００２８】
８．ハロゲン含有ポリマー、例えば、ポリクロロプレン、塩素化ゴム、イソブチレン−イソプレンの塩素化コポリマーおよび臭素化コポリマー（ハロブチルゴム）、塩素化ポリエチレンまたはスルホ塩素化ポリエチレン、エチレンおよび塩素化エチレンのコポリマー、エピクロロヒドリンのホモポリマーおよびコポリマー、とりわけ、ハロゲン含有ビニル化合物のポリマー、例えば、ポリ塩化ビニル、ポリ塩化ビニリデン、ポリフッ化ビニル、ポリフッ化ビニリデン、ならびに、そのコポリマー、例えば、塩化ビニル／塩化ビニリデンコポリマー、塩化ビニル／酢酸ビニルコポリマー、または、塩化ビニリデン／酢酸ビニルコポリマー。
【００２９】
９．α，β−不飽和酸およびその誘導体に由来するポリマー、例えば、ポリアクリラートおよびポリメタクリラート；アクリル酸ブチルにより耐衝撃性が改良されるポリメタクリル酸メチル、ポリアクリルアミドおよびポリアクリロニトリル。
【００３０】
１０．９）で述べられたモノマーの相互のコポリマーまたは他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキルコポリマー、または、アクリロニトリル／ハロゲン化ビニルコポリマー、あるいは、アクリロニトリル／メタクリル酸アルキル／ブタジエンターポリマー。
【００３１】
１１．不飽和アルコールおよび不飽和アミンあるいはそのアシル誘導体またはアセタールに由来するポリマー、例えば、ポリビニルアルコール、ポリ酢酸ビニル、ポリステアリン酸ビニル、ポリ安息香酸ビニル、ポリマレイン酸ビニル、ポリビニルブチラール、ポリフタル酸アリルまたはポリアリルメラミン、ならびに、上記１）で述べられたオレフィンとのそれらのコポリマー。
【００３２】
１２．環状エーテルのホモポリマーおよびコポリマー、例えば、ポリアルキレングリコール、ポリエチレンオキシド、ポリプロピレンオキシド、または、各種ビスグリシジルエーテルとのそのコポリマーなど。
【００３３】
１３．ポリアセタール、例えば、ポリオキシメチレン、および、エチレンオキシドをコモノマーとして含有するそのようなポリオキシメチレン；熱可塑性ポリウレタン、アクリラートまたはＭＢＳにより改質されるポリアセタール。
【００３４】
１４．ポリフェニレンオキシドおよびポリフェニレンスルフィド、ならびに、ポリフェニレンオキシドとスチレンポリマーまたはポリアミドとの混合物。
【００３５】
１５．一方が、ヒドロキシル末端のポリエーテル、ポリエステルまたはポリブタジエン、ならびに、それらの前駆体に由来し、他方が、脂肪族ポリイソシアナートまたは芳香族ポリイソシアナート、ならびに、それらの前駆体に由来するポリウレタン。
【００３６】
１６．ジアミンおよびジカルボン酸、ならびに／あるいは、アミノカルボン酸または対応するラクタムに由来するポリアミドおよびコポリアミド、例えば、ポリアミド４、ポリアミド６、ポリアミド６／６、ポリアミド６／１０、ポリアミド６／９、ポリアミド６／１２、ポリアミド４／６、ポリアミド１２／１２、ポリアミド１１、ポリアミド１２、ｍ−キシレンジアミンおよびアジピン酸から出発する芳香族ポリアミド；ヘキサメチレンジアミンならびにイソフタル酸および／またはテレフタル酸から製造され、改質剤としてエラストマーを含む、または含まないポリアミド、例えば、ポリ−２，４，４−トリメチルヘキサメチレンテレフタルアミドまたはポリ−ｍ−フェニレンイソフタルアミド；ならびに、上記ポリアミドの、ポリオレフィン、オレフィンコポリマー、イオノマーまたは化学結合エラストマーもしくはグラフト化エラストマーとのブロックコポリマー、あるいは、ポリエーテルとのブロックコポリマー（例えば、ポリエチレングリコール、ポリプロピレングリコールまたはポリテトラメチレングリコールとのブロックコポリマー）、ならびに、ＥＰＤＭまたはＡＢＳにより改質されるポリアミドまたはコポリアミド、および、加工時に縮合されるポリアミド（ＲＩＭポリアミドシステム）。
【００３７】
１７．ポリウレア、ポリイミド、ポリアミド−イミド、ポリエーテルイミド、ポリエステルイミド、ポリヒダントインおよびポリベンゾイミダゾール。
【００３８】
１８．ジカルボン酸およびジオール、ならびに／あるいは、ヒドロキシカルボン酸または対応するラクトンもしくはラクチドに由来するポリエステル、例えば、ポリエチレンテレフタラート、ポリブチレンテレフタラート、ポリ−１，４−ジメチロールシクロヘキサンテレフタラート、ポリアルキレンナフタラートおよびポリヒドロキシベンゾアート、ならびに、ヒドロキシ末端ポリエーテルに由来するコポリエーテルエステル、ならびに、ポリカルボナートまたはＭＢＳにより改質されるポリエステル。コポリエステルには、例えば、ポリブチレンスクシナート／テレフタラート、ポリブチレンアジパート／テレフタラート、ポリテトラメチレンアジパート／テレフタラート、ポリブチレンスクシナート／アジパート、ポリブチレンスクシナート／カルボナート、ポリ−３−ヒドロキシブチラート／オクタノアートコポリマー、ポリ−３−ヒドロキシブチラート／ヘキサノアート／デカノアートターポリマーが含まれ得るが、これらに限定されない。さらに、脂肪族ポリエステルには、例えば、ポリ（ヒドロキシアルカノアート）の一群、具体的には、ポリ（プロピオラクトン）、ポリ（ブチロラクトン）、ポリ（ピバロラクトン）、ポリ（バレロラクトン）およびポリ（カプロラクトン）、ポリエチレンスクシナート、ポリプロピレンスクシナート、ポリブチレンスクシナート、ポリヘキサメチレンスクシナート、ポリエチレンアジパート、ポリプロピレンアジパート、ポリブチレンアジパート、ポリヘキサメチレンアジパート、ポリエチレンオキサラート、ポリプロピレンオキサラート、ポリブチレンオキサラート、ポリヘキサメチレンオキサラート、ポリエチレンセバカート、ポリプロピレンセバカート、ポリブチレンセバカートならびにポリ乳酸（ＰＬＡ）、ならびに、ポリカルボナートまたはＭＢＳにより改質される対応するポリエステルが含まれ得るが、これらに限定されない。用語「ポリ乳酸（ＰＬＡ）」は、好ましくはポリ−Ｌ−ラクチドのホモポリマー、および、他のポリマーとのそのブレンドまたは合金のいずれか；乳酸またはラクチドの、他のモノマー（例えば、グリコール酸、３−ヒドロキシ酪酸、４−ヒドロキシ酪酸、４−ヒドロキシ吉草酸、５−ヒドロキシ吉草酸、６−ヒドロキシカプロン酸およびそれらの環状形態のようなヒドロキシカルボン酸）とのコポリマーを表す。用語「乳酸」または用語「ラクチド」には、Ｌ−乳酸、Ｄ−乳酸、それらの混合物および二量体（すなわち、Ｌ−ラクチド、Ｄ−ラクチド、ｍｅｓｏ−ラクチドおよびそれらの任意の混合物）が含まれる。
【００３９】
１９．ポリカルボナートおよびポリエステルカルボナート。
【００４０】
２０．ポリケトン。
【００４１】
２１．ポリスルホン、ポリエーテルスルホンおよびポリエーテルケトン。
【００４２】
２２．一方がアルデヒドに由来し、他方が、各種フェノール、各種ウレアおよび各種メラミンに由来する架橋されたポリマー、例えば、フェノール／ホルムアルデヒド樹脂、ウレア／ホルムアルデヒド樹脂およびメラミン／ホルムアルデヒド樹脂。
【００４３】
２３．乾性および非乾性のアルキド樹脂。
【００４４】
２４．飽和ジカルボン酸および不飽和ジカルボン酸と、架橋剤として多価アルコールおよびビニル化合物とのコポリマーに由来する不飽和ポリエステル樹脂、ならびに、低可燃性のそのハロゲン含有改質体。
【００４５】
２５．置換されたアクリラートに由来する架橋可能なアクリル樹脂、例えば、エポキシアクリラート、ウレタンアクリラートまたはポリエステルアクリラート。
【００４６】
２６．メラミン樹脂、ウレア樹脂、イソシアナート、イソシアヌラート、ポリイソシアナートまたはエポキシ樹脂により架橋されるアルキド樹脂、ポリエステル樹脂およびアクリラート樹脂。
【００４７】
２７．脂肪族、脂環族、複素環式または芳香族のグリシジル化合物に由来する架橋されたエポキシ樹脂、例えば、促進剤を用いて、または用いることなく、慣例的な硬化剤（例えば、無水物またはアミン）により架橋される、ビスフェノールＡおよびビスフェノールＦのジグリシジルエーテルの生成物。
【００４８】
２８．天然ポリマー、例えば、セルロース、ゴム、ゼラチンおよびそれらの化学修飾された同族誘導体、例えば、酢酸セルロース、プロピオン酸セルロースおよび酪酸セルロース、または、セルロースエーテル（例えば、メチルセルロース）、ならびに、ロジンおよびその誘導体。
【００４９】
２９．上記ポリマーのブレンド（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリラート、ＰＯＭ／熱可塑性ＰＵＲ、ＰＣ／熱可塑性ＰＵＲ、ＰＯＭ／アクリラート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳあるいはＰＢＴ／ＰＥＴ／ＰＣ。
【００５０】
３０．純粋なモノマー化合物またはそのような化合物の混合物である天然有機材料または合成有機材料、例えば、鉱油、動物および植物の脂肪、オイルおよびワックス、または、合成エステル（例えば、フタル酸エステル、アジピン酸エステル、リン酸エステルまたはトリメリト酸エステル）ベースのオイル、脂肪およびワックス、ならびに、任意の質量比での合成エステルと鉱油との混合物、典型的には、紡糸用組成物として使用される混合物、ならびに、そのような材料の水性乳化物。
【００５１】
３１．天然ゴムまたは合成ゴムの水性乳化物、例えば、天然ラテックス、または、カルボキシル化スチレン／ブタジエンコポリマーのラテックス。
【００５２】
好ましい有機材料として下記のものが挙げられる：
１）オレフィンモノマー（例えば、エチレンおよびプロピレン）のホモポリマーおよびコポリマー、ならびに、高級１−オレフィン（例えば、１−ブテン、１−ペンテン、１−ヘキセンまたは１−オクテン）のホモポリマーおよびコポリマー。ポリエチレン（ＬＤＰＥおよびＬＬＤＰＥ、ＨＤＰＥ）およびポリプロピレンが好ましい。
【００５３】
２）オレフィンモノマーの、ジオレフィンモノマー（例えば、ブタジエン、イソプレン）および環状オレフィン（例えば、ノルボルネン）とのホモポリマーおよびコポリマー。
【００５４】
３）１つ以上の１−オレフィンおよび／またはジオレフィンの、一酸化炭素および／または他のビニルモノマー（これには、酢酸ビニル、ビニルケトン、スチレン、無水マレイン酸および塩化ビニルが含まれるが、これらに限定されない）とのコポリマー。
【００５５】
４）ポリビニルアルコール。
【００５６】
５）他の熱可塑性樹脂、例えば、ポリスチレン、スチレン−アクリロニトリルコポリマー、アクリロニトリル−ブタジエン−スチレンコポリマー、ポリ塩化ビニル、ポリ塩化ビニリデン、ポリ酢酸ビニル、ポリビニルブチラール、エチレン−ビニルアルコールコポリマー、ポリエチレンテレフタラート（ＰＥＴ）、ポリブチレンテレフタラート（ＰＢＴ）、液晶ポリエステル（ＬＣＰ）、ポリアセタール（例えば、ＰＯＭ）、ポリアミド（ＰＡ）、ポリカルボナート、ポリウレタンおよびポリフェニレンスルフィド（ＰＰＳ）；これらの樹脂の２つ以上から形成されるポリマーブレンドまたはポリマー合金；ならびに、フィラー（例えば、ガラス繊維、炭素繊維、半炭化繊維、セルロース繊維およびガラスビーズ、難燃剤、発泡剤、抗菌剤、架橋剤、微細ポリオレフィン樹脂粉末、ポリオレフィンワックス、エチレンビスアミドワックス、金属石けん）を単独でまたは組合せて、これらの樹脂に加えることによって得られるコンパウンド。一方で、熱硬化性樹脂には、熱硬化性樹脂、例えば、エポキシ樹脂、メラミン樹脂および不飽和ポリエステル樹脂など；ならびに、フィラー（例えば、ガラス繊維、炭素繊維、半炭化繊維、セルロース繊維、ガラスビーズ、難燃剤）を単独でまたは組合せて、これらの樹脂に配合することによって得られるコンパウンドが含まれ得る。
【００５７】
さらなる好ましい有機材料として下記のものが挙げられる：
天然起源または合成起源のどちらのものであれ、生分解性ポリマー、これには、ポリエチレンスクシナート、ポリブチレンスクシナート、ポリブチレンスクシナート／アジパート、ポリブチレンスクシナート／カルボナート、ポリブチレンスクシナート／テレフタラート、ポリカプロラクトン、ポリ（ヒドロキシアルカノアート）、ポリ３−ヒドロキシブチラート、ポリ乳酸、ポリエステルアミド、あるいは、これらの材料の、天然デンプンもしくは加工デンプン、多糖、リグニン、木粉、セルロースまたはキチンとのブレンドが含まれるが、これらに限定されない。
【００５８】
本発明の別の実施形態は、（Ａ）光、熱または酸化によって誘導される分解を受けやすい有機材料と、（Ｂ）上記式（Ｉ）の化合物とを含む組成物、ならびに、そのような有機材料を安定化する方法である。
【００５９】
有機材料は、好ましくは、熱可塑性の天然ポリマーおよび合成ポリマーであり、具体的には、上記群の１つに由来するものである。ポリオレフィンのホモポリマーもしくはコポリマー、デンプン改質ポリオレフィンまたはデンプン系ポリマー複合材が好ましく、ポリエチレン、ポリプロピレン、ポリエチレンコポリマーまたはポリプロピレンコポリマーが特に好ましい。
【００６０】
一般に、組成物はさらに、市販の添加剤、または、公知の方法により製造可能な添加剤のどちらであれ、１つまたは２つ以上の従来の添加剤を含有することができる。該従来の添加剤の例を下記に列挙する。
【００６１】
１．酸化防止剤
１．１．アルキル化モノフェノール類、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が線状または分岐しているノニルフェノール類（例えば、２，６−ジ−ノニル−４−メチルフェノール）、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールおよびそれらの混合物。
【００６２】
１．２．アルキルチオメチルフェノール類、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００６３】
１．３．ヒドロキノン類およびアルキル化ヒドロキノン類、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニル、アジピン酸ビス（３，５−ジ−ｔｅｒｔ−ブチル−４−ヒドロキシフェニル）。
【００６４】
１．４．トコフェロール類、例えば、α−トコフェロール、β−トコフェロール、γ−トコフェロール、δ−トコフェロールおよびそれらの混合物（ビタミンＥ）。
【００６５】
１．５．ヒドロキシル化チオジフェニルエーテル類、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００６６】
１．６．アルキリデンビスフェノール類、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３，−ビス（３’−ｔｅｒｔ−ブチル−４’−ヒドロキシフェニル）ブチラート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタラート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５，−テトラ−（５−ｔｅｒｔ−ブチル−４−ヒドロキシ−２−メチルフェニル）ペンタン。
【００６７】
１．７．Ｏ−ベンジル化合物、Ｎ−ベンジル化合物およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセタート、トリデシル−４−ヒドロキシ−３，５−ジ−ｔｅｒｔ−ブチルベンジルメルカプトアセタート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタラート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセタート。
【００６８】
１．８．ヒドロキシベンジル化マロナート類、例えば、ジオクタデシル−２，２−ビス（３，５−ジ−ｔｅｒｔ−ブチル−２−ヒドロキシベンジル）マロナート、ジ−オクタデシル−２−（３−ｔｅｒｔ−ブチル−４−ヒドロキシ−５−メチルベンジル）マロナート、ジ−ドデシルメルカプトエチル−２，２−ビス（３，５−ジ−ｔｅｒｔ−ブチル−４−ヒドロキシベンジル）マロナート、ビス［４−（１，１，３，３−テトラメチルブチル）フェニル］−２，２−ビス（３，５−ジ−ｔｅｒｔ−ブチル−４−ヒドロキシベンジル）マロナート。
【００６９】
１．９．芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７０】
１．１０．トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌラート、１，３，５−トリス（４−ｔｅｒｔ−ブチル−３−ヒドロキシ−２，６−ジメチルベンジル）イソシアヌラート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【００７１】
１．１１．ベンジルホスホナート類、例えば、ジメチル−２，５−ジ−ｔｅｒｔ−ブチル−４−ヒドロキシベンジルホスホナート、ジエチル−３，５−ジ−ｔｅｒｔ−ブチル−４−ヒドロキシベンジルホスホナート、ジオクタデシル３，５−ジ−ｔｅｒｔ−ブチル−４−ヒドロキシベンジルホスホナート、ジオクタデシル−５−ｔｅｒｔ−ブチル−４−ヒドロキシ−３−メチルベンジルホスホナート、３，５−ジ−ｔｅｒｔ−ブチル−４−ヒドロキシベンジルホスホン酸のモノエチルエステルのカルシウム塩。
【００７２】
１．１２．アシルアミノフェノール類、例えば、４−ヒドロキシラウラニリド、４−ヒドロキシステアラニリド、オクチルＮ−（３，５−ジ−ｔｅｒｔ−ブチル−４−ヒドロキシフェニル）カルバマート。
【００７３】
１．１３．β−（３，５−ジ−ｔｅｒｔ−ブチル−４−ヒドロキシフェニル）プロピオン酸と、一価アルコールまたは多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７４】
１．１４．β−（５−ｔｅｒｔ−ブチル−４−ヒドロキシ−３−メチルフェニル）プロピオン酸と、一価アルコールまたは多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００７５】
１．１５．β−（３，５−ジシクロヘキシル−４−ヒドロキシフェニル）プロピオン酸と、一価アルコールまたは多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７６】
１．１６．３，５−ジ−ｔｅｒｔ−ブチル−４−ヒドロキシフェニル酢酸と、一価アルコールまたは多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７７】
１．１７．β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌにより供給）。
【００７８】
１．１８．アスコルビン酸（ビタミンＣ）
【００７９】
１．１９．アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン（例えば、ｐ，ｐ’−ジ−ｔｅｒｔ−オクチルジフェニルアミン）、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化ｔｅｒｔ−ブチル／ｔｅｒｔ−オクチルジフェニルアミンおよびジアルキル化ｔｅｒｔ−ブチル／ｔｅｒｔ−オクチルジフェニルアミンの混合物、モノアルキル化ノニルジフェニルアミンおよびジアルキル化ノニルジフェニルアミンの混合物、モノアルキル化ドデシルジフェニルアミンおよびジアルキル化ドデシルジフェニルアミンの混合物、モノアルキル化イソプロピル／イソヘキシルジフェニルアミンおよびジアルキル化イソプロピル／イソヘキシルジフェニルアミンの混合物、モノアルキル化ｔｅｒｔ−ブチルジフェニルアミンおよびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化ｔｅｒｔ−ブチル／ｔｅｒｔ−オクチルフェノチアジンおよびジアルキル化ｔｅｒｔ−ブチル／ｔｅｒｔ−オクチルフェノチアジンの混合物、モノアルキル化ｔｅｒｔ−オクチルフェノチアジンおよびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブタ−２−エン。
【００８０】
２．ＵＶ吸収剤および光安定剤
２．１．２−（２’−ヒドロキシフェニル）ベンゾトリアゾール類、例えば、２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；
【化５】
0005992422.tif 000006
［式中、Ｒ＝３’−ｔｅｒｔ−ブチル−４’−ヒドロキシ−５’−２Ｈ−ベンゾトリアゾール−２−イルフェニル］、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。
【００８１】
２．２．２−ヒドロキシベンゾフェノン類、例えば、４−ヒドロキシ誘導体、４−メトキシ誘導体、４−オクチルオキシ誘導体、４−デシルオキシ誘導体、４−ドデシルオキシ誘導体、４−ベンジルオキシ誘導体、４，２’，４’−トリヒドロキシ誘導体および２’−ヒドロキシ−４，４’−ジメトキシ誘導体。
【００８２】
２．３．置換安息香酸および非置換安息香酸のエステル、例えば、サリチル酸４−ｔｅｒｔ−ブチルフェニル、サリチル酸フェニル、サリチル酸オクチルフェニル、ジベンゾイルレソルシノール、ビス（４−ｔｅｒｔ−ブチルベンゾイル）レソルシノール、ベンゾイルレソルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【００８３】
２．４．アクリラート類、例えば、α−シアノ−β，β−ジフェニルアクリル酸エチル、α−シアノ−β，β−ジフェニルアクリル酸イソオクチル、α−カルボメトキシケイ皮酸メチル、α−シアノ−β−メチル−ｐ−メトキシケイ皮酸メチル、α−シアノ−β−メチル−ｐ−メトキシケイ皮酸ブチル、α−カルボメトキシ−ｐ−メトキシケイ皮酸メチル、Ｎ−（β−カルボメトキシ−β−シアノビニル）−２−メチルインドリン、ネオペンチルテトラ（α−シアノ−β，β−ジフェニルアクリラート。
【００８４】
２．５．ニッケル化合物、例えば、２，２’−チオ−ビス［４−（１，１，３，３−テトラメチルブチル）フェノール］のニッケル錯体、例えば、１：１錯体または１：２錯体（これらはさらなる配位子（例えば、ｎ−ブチルアミン、トリエタノールアミンまたはＮ−シクロヘキシルジエタノールアミン）を有しても、有しなくてもよい）、ジブチルジチオカルバミン酸ニッケル、４−ヒドロキシ−３，５−ジ−ｔｅｒｔ−ブチルベンジルホスホン酸のモノアルキルエステル（例えば、メチルエステルまたはエチルエステル）のニッケル塩、ケトオキシムのニッケル錯体、例えば、２−ヒドロキシ−４−メチルフェニルウンデシルケトキシムのニッケル錯体、１−フェニル−４−ラウロイル−５−ヒドロキシピラゾールのニッケル錯体（これはさらなる配位子を有しても、有しなくてもよい）。
【００８５】
２．６．立体障害アミン、例えば、炭酸ビス（１−ウンデシルオキシ−２，２，６，６−テトラメチル−４−ピペリジル）エステル、ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−ｔｅｒｔ−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの線状縮合物または環状縮合物、トリス（２，２，６，６−テトラメチル−４−ピペリジル）ニトリロトリアセタート、テトラキス（２，２，６，６−テトラメチル−４−ピペリジル）−１，２，３，４−ブタンテトラカルボキシラート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロナート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状縮合物または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンおよび４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンおよび２，４，６−トリクロロ−１，３，５−トリアジンならびに４−ブチルアミノ−２，２，６，６−テトラメチルピペリジンの縮合物（ＣＡＳ登録番号［１３６５０４−９６−６］）；１，６−ヘキサンジアミンおよび２，４，６−トリクロロ−１，３，５−トリアジンならびにＮ，Ｎ−ジブチルアミンおよび４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００８６】
２．７．オキサミド類、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−メトキシ−二置換オキサニリドおよびｐ−メトキシ−二置換オキサニリドの混合物、ｏ−エトキシ−二置換オキサニリドおよびｐ−エトキシ−二置換オキサニリドの混合物。
【００８７】
２．８．２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００８８】
３．金属不活性化剤、例えば、Ｎ，Ｎ’−ジフェニルオキサミド、Ｎ−サリチル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８９】
４．ホスファイトおよびホスホナイト、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，４−ジ−クミルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンゾ［ｄ，ｇ］−１，３，２−ジオキサホスホシン、２，２’，２’’−ニトリロ［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン。
【００９０】
下記のホスファイトがとりわけ好ましい：
トリス（２，４−ジ−ｔｅｒｔ−ブチルフェニル）ホスファイト（Ｉｒｇａｆｏｓ（登録商標）１６８、Ｃｉｂａ  Ｓｐｅｃｉａｌｔｙ  Ｃｈｅｍｉｃａｌｓ  Ｉｎｃ．）、トリス（ノニルフェニル）ホスファイト、
【化６】
0005992422.tif 000007
【００９１】
５．ヒドロキシルアミン類、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミン由来のＮ，Ｎ−ジアルキルヒドロキシルアミン。
【００９２】
６．ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化タローアミン由来のＮ，Ｎ−ジアルキルヒドロキシルアミン由来のニトロン。
【００９３】
７．チオ相乗剤、例えば、チオジプロピオン酸ジラウリル、チオジプロピオン酸ジミストリル、チオジプロピオン酸ジステアリルまたはジステアリルジスルフィド。
【００９４】
８．過酸化物スカベンジャー、例えば、β−チオジプロピオン酸のエステル（例えば、ラウリルエステル、ステアリルエステル、ミリスチルエステルまたはトリデシルエステル）、メルカプトベンゾイミダゾール、または、２−メルカプトベンゾイミダゾールの亜鉛塩、ジブチルジチオカルバミン酸亜鉛、ジオクタデシルジスルフィド、ペンタエリトリトールテトラキス（β−ドデシルメルカプト）プロピオナート。
【００９５】
９．ポリアミド安定剤、例えば、ヨウ化物および／またはリン化合物との組合せでの銅塩、ならびに、二価マンガンの塩。
【００９６】
１０．塩基性補助安定剤、例えば、メラミン、ポリビニルピロリドン、ジシアンジアミド、トリアリルシアヌラート、尿素誘導体、ヒドラジン誘導体、アミン、ポリアミド、ポリウレタン、高級脂肪酸のアルカリ金属塩およびアルカリ土類金属塩（例えば、ステアリン酸カルシウム、ステアリン酸亜鉛、ベヘン酸マグネシウム、ステアリン酸マグネシウム、リシノール酸ナトリウムおよびパルミチン酸カリウム）、アンチモンピロカテコラートまたは亜鉛ピロカテコラート。
【００９７】
１１．核化剤、例えば、無機物質、例えば、滑石、金属酸化物（例えば、二酸化チタンまたは酸化マグネシウム）、リン酸塩、炭酸塩または硫酸塩（好ましくは、アルカリ土類金属のリン酸塩、炭酸塩または硫酸塩）；有機化合物、例えば、モノカルボン酸またはポリカルボン酸およびそれらの塩、例えば、４−ｔｅｒｔ−ブチル安息香酸、アジピン酸、ジフェニル酢酸、コハク酸ナトリウムまたは安息香酸ナトリウム；ポリマー化合物、例えば、イオン性コポリマー（イオノマー）。１，３：２，４−ビス（３’，４’−ジメチルベンジリデン）ソルビトール、１，３：２，４−ジ（パラメチルジベンジリデン）ソルビトールおよび１，３：２，４−ジ（ベンジリデン）ソルビトールがとりわけ好ましい。
【００９８】
１２．フィラーおよび強化剤、例えば、炭酸カルシウム、ケイ酸塩、ガラス繊維、ガラスビーズ、アスベスト、タルク、カオリン、雲母、硫酸バリウム、金属酸化物および金属水酸化物、カーボンブラック、グラファイト、木粉、および、他の天然産物の細粉または繊維、合成繊維。
【００９９】
１３．他の添加剤、例えば、可塑剤、滑剤、乳化剤、顔料、レオロジー添加剤、触媒、流れ調整剤、蛍光増白剤、防炎加工剤、帯電防止剤および発泡剤。
【０１００】
１４．ベンゾフラノン類およびインドリノン類、例えば、米国特許第４，３２５，８６３号、米国特許第４，３３８，２４４号、米国特許第５，１７５，３１２号、米国特許第５，２１６，０５２号、米国特許第５，２５２，６４３号、ドイツ国特許出願公開第４３１６６１１号、ドイツ国特許出願公開第４３１６６２２号、ドイツ国特許出願公開第４３１６８７６号、欧州特許出願公開第０５８９８３９号、欧州特許出願公開第０５９１１０２号、欧州特許出願公開第１２９１３８４号に開示されるもの、あるいは、３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３―（４−［２−ヒドロキシエトキシ］フェニル）ベンゾフラン−２−オン］、５，７−ジ−ｔｅｒｔ−ブチル−３―（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【０１０１】
従来の添加剤に対する成分（Ｂ）の質量比は好ましくは１：１００〜１００：１であり、好ましくは１：５０〜５０：１であり、例えば、１：２０〜２０：１、または、１：５〜５：１である。
【０１０２】
好ましい従来の添加剤として下記のものが挙げられる：
１）フィラーおよび強化剤、例えば、炭酸カルシウム、ケイ酸塩、ガラス繊維、ガラス球、タルク、カオリン、雲母、硫酸バリウム、金属酸化物および金属水酸化物、カーボンブラック、グラファイト、木粉、他の天然産物の細粉、合成繊維、フィラーとして使用されるステアリン酸塩（例えば、ステアリン酸カルシウムまたはステアリン酸亜鉛）。
【０１０３】
２）顔料、例えば、カーボンブラック、二酸化チタン（ルチル形態またはアナターゼ形態のもの）および他の有色顔料。
【０１０４】
３）ＵＶ吸収剤。
【０１０５】
４）従来のヒンダードアミン系光安定剤。
【０１０６】
５）加工用添加剤、例えば、すべり防止／粘着防止添加剤、可塑剤、蛍光増白剤、帯電防止剤および発泡剤。
【０１０７】
６）酸化防止剤。
【０１０８】
７）テルペン誘導体、例えば、Ｋｉｒｋ−Ｏｔｈｍｅｒ、Ｅｎｃｙｃｌｏｐｅｄｉａ  ｏｆ  Ｃｈｅｍｉｃａｌ  Ｔｅｃｈｎｏｌｏｇｙ（Ｊｏｈｎ  Ｗｉｌｅｙ＆Ｓｏｎｓ，４．ｅｄ．（１９９４），Ｖｏｌ．２３，ｐ．８３３−８８２）の包括的列挙に含まれるテルペン誘導体、および、国際特許出願公開第０３／０８００１１号に含まれるテルペン誘導体。
【０１０９】
したがって、本発明のさらなる好ましい実施形態は、下記成分：
（Ｃ−Ｉ）フィラーまたは強化剤、
（Ｃ−ＩＩ）顔料、
（Ｃ−ＩＩＩ）さらなる光安定剤、
（Ｃ−ＩＶ）加工用添加剤
（Ｃ−Ｖ）酸化防止剤、
（Ｃ−ＶＩ）テルペン誘導体
の１つまたは２つ以上をさらに含有する上記で定義されるような組成物に関する。
【０１１０】
成分（Ｂ）と、場合により使用される成分（Ｃ−Ｉ）〜成分（Ｃ−ＶＩ）とは、例えば、成形前または成形中に公知の方法によって、あるいは、溶解された化合物または分散された化合物を有機材料に加え、必要ならば、続いて、溶媒を蒸発することによって、被安定化有機材料に配合することができる。これらの成分は、粉末、顆粒またはマスターバッチの形態で有機材料に加えることができ、マスターバッチは、これらの成分を、例えば、濃度２．５〜２５質量％で含有する。
【０１１１】
必要に応じて、成分（Ｂ）と、場合により使用される成分（Ｃ−Ｉ）〜成分（Ｃ−ＶＩ）とは、有機材料へ配合する前に溶融混合することができる。それらは、重合前または重合中に、あるいは、架橋前にポリマーに加えることができる。
【０１１２】
成分（Ｂ）は好ましくは、被安定化有機材料（成分（Ａ））において、成分（Ａ）の質量に対して０．０１〜１０％、好ましくは０．０５〜５％の量で存在する。
【０１１３】
成分（Ｃ−Ｉ）は好ましくは、被安定化有機材料（成分（Ａ））において、成分（Ａ）の質量に対して０．１〜２０％、好ましくは０．５〜１０％の量で存在する。
【０１１４】
成分（Ｃ−ＩＩ）は好ましくは、被安定化有機材料（成分（Ａ））において、成分（Ａ）の質量に対して０．０１〜１０％、好ましくは０．０５〜５％の量で存在する。
【０１１５】
成分（Ｃ−ＩＩＩ）は好ましくは、被安定化有機材料（成分（Ａ））において、成分（Ａ）の質量に対して０．０１〜１０％、好ましくは０．０５〜９％の量で存在する。
【０１１６】
成分（Ｃ−ＩＶ）は好ましくは、被安定化有機材料（成分（Ａ））において、成分（Ａ）の質量に対して０．０１〜９％、好ましくは０．０５〜３％の量で存在する。
【０１１７】
成分（Ｃ−Ｖ）は好ましくは、被安定化有機材料（成分（Ａ））において、成分（Ａ）の質量に対して０．０１〜９％、好ましくは０．０５〜３％の量で存在する。
【０１１８】
成分（Ｃ−ＶＩ）は好ましくは、被安定化有機材料（成分（Ａ））において、成分（Ａ）の質量に対して０．０１〜１０％、好ましくは０．０９〜５％の量で存在する。
【０１１９】
本発明による組成物は、様々な形状の物品を製造するために都合よく使用することができる。例には、下記のものがある。
【０１２０】
Ｉ−１）浮遊デバイス、海洋用途、ポンツーン、ブイ、デッキ用プラスチック木材、桟橋、ボート、カヤック、オールおよび波打ち際補強材。
【０１２１】
Ｉ−２）自動車用途、具体的には、バンパー、ダッシュボード、バッテリー、後部および前部の内張り、ボンネット下の成形部品、ハットシェルフ、トランク内張り、内装内張り、エアーバッグカバー、装備品（灯火）のための電子用成形品、ダッシュボード用ペイン、ヘッドランプガラス、計器パネル、外装内張り、いす内張り、自動車灯火、前照灯、駐車灯、尾灯、制動灯、内装品および外装品；ドアパネル；ガスタンク；板ガラス前面；後部ウィンドウ；座席裏材、外装パネル、電線用絶縁体、封止用異形材押出し物、クラッディング、支柱カバー、シャーシ部品、排気装置、燃料フィルター／給油口、燃料ポンプ、燃料タンク、車体側面成形品、コンバーチブル屋根、車外ミラー、外装品、締結具／固定具、フロントエンドモジュール、ガラス、ヒンジ、ロック装置、荷台／ルーフラック、プレス成形部品／打ち抜き部品、シール、側面衝撃保護材、消音材／遮音材およびサンルーフ。
【０１２２】
Ｉ−３）道路交通デバイス、具体的には、案内標識、路面標示用ポスト、車の付属品、三角標示板、医療用ケース、ヘルメット、タイヤ。
【０１２３】
Ｉ−４）航空機、鉄道、自動車（乗用車、オートバイ）のためのデバイス（取付品を含む）。
【０１２４】
Ｉ−５）宇宙用途、具体的には、ロケットおよび衛星のためのデバイス、例えば、再突入シールド。
【０１２５】
Ｉ−６）建築および設計、採鉱用途、防音装置、歩行者安全地帯ならびに避難所のためのデバイス。
【０１２６】
ＩＩ−１）一般の電気器具、ケースおよび被覆、ならびに、電気機器／電子機器（パーソナルコンピューター、電話、携帯電話、プリンター、テレビ受像機、音響機器およびビデオ機器）、植木鉢、衛星ＴＶアンテナおよびパネル機器。
【０１２７】
ＩＩ−２）他の材料（例えば、スチールまたは布地）の外被。
【０１２８】
ＩＩ−３）電子産業用デバイス、具体的には、プラグ（とりわけ、コンピュータープラグ）用の絶縁体、電気部品および電子部品のためのケース、プリント基板、ならびに、電子データ記憶装置（例えば、チップ、小切手保証カードまたはクレジットカード）の材料。
【０１２９】
ＩＩ−４）電化製品、具体的には、洗濯機、回転式乾燥機、オーブン（電子レンジ）、食器洗浄機、ミキサーおよびアイロン。
【０１３０】
ＩＩ−５）照明カバー（例えば、街灯、ランプのかさ）。
【０１３１】
ＩＩ−６）ワイヤおよびケーブルでの用途（半導体、絶縁体およびケーブル外被）。
【０１３２】
ＩＩ−７）コンデンサー用ホイル、冷蔵庫、加熱機器、空調装置、電子部品封入材、半導体、コーヒー自動販売機および電気掃除機。
【０１３３】
ＩＩＩ−１）工業用品、例えば、はめ歯歯車（ギア）、すべり管継手、スペーサー、ねじ、ボルト、取っ手およびノブ。
【０１３４】
ＩＩＩ−２）回転翼羽根、換気装置および風車羽根、ソーラー機器、水泳プール、水泳プールカバー、プール裏張り、貯水池裏張り、収納室、衣装箪笥、隔壁、羽根板、折れ戸、屋根、シャッター（例えば、ロールシャッター）、取付具、パイプ間連結部、スリーブおよびコンベヤベルト。
【０１３５】
ＩＩＩ−３）衛生用品、具体的には、シャワー室、便座、カバーおよび流し。
【０１３６】
ＩＩＩ−４）保健衛生用品、具体的には、おむつ（乳児用、成人失禁用）、女性衛生用品、シャワーカーテン、ブラシ、マット、浴槽、移動式トイレ、歯ブラシおよび差込み便器。
【０１３７】
ＩＩＩ−５）水、廃水および化学物質のためのパイプ（架橋物または非架橋物）、ワイヤ保護およびケーブル保護のためのパイプ、ガス、オイルおよび下水のためのパイプ、樋材、立下り管、ならびに、排水系。
【０１３８】
ＩＩＩ−６）任意の幾何形状の異形材（ガラス戸）、および、羽目板。
【０１３９】
ＩＩＩ−７）ガラス代用品、具体的には、押出しプレート、建築物用板ガラス（一体型、二層または多層）、航空機用板ガラス、学校用板ガラス、押出しシート、建築用板ガラス用、列車用、輸送用、衛生用品用および温室用の窓用フィルム。
【０１４０】
ＩＩＩ−８）プレート（壁、まな板）、押出し被覆（印画紙、テトラパックおよび管被覆）、サイロ、木材代用品、プラスチック木材、木質複合材、壁、表面材、家具、装飾用ホイル、床材（内装用途および外装用途）、床張り材、敷板およびタイル。
【０１４１】
ＩＩＩ−９）入口側および出口側のマニホールド。
【０１４２】
ＩＩＩ−１０）セメント用途、コンクリート用途、複合材用途および覆い、羽目板およびクラッディング、手すり、バニスター、台所調理台、屋根材、屋根板、タイル、ならびに、防水布。
【０１４３】
ＩＶ−１）プレート（壁およびまな板）、トレー、人工芝、アストロターフ、競技場（運動競技）用の人工被覆材、競技場（運動競技）用の人工床、および、テープ。
【０１４４】
ＩＶ−２）連続織布およびステープル織布、繊維（カーペット／保健衛生用品／ジオテキスタイル／モノフィラメント；フィルター；拭き布／カーテン（シェード）／医療用途）、ばら繊維（ガウン／保護衣などの用途）、網、ロープ、ケーブル、紐、コード、糸、チャイルドシート用ベルト、衣服、下着、手袋；長靴；ゴム長靴、部屋着、衣類、水着、運動着、傘（パラソル、日傘）、パラシュート、パラグライド、帆、"バルーン・シルク"、キャンプ用品、テント、空気ベッド、日光浴用いす、ばら荷用バッグ、ならびに、バッグ。
【０１４５】
ＩＶ−３）下記のための膜、絶縁体、カバーおよびシール：屋根、トンネル、ゴミ集積場、貯水池、ゴミ集積場、壁の屋根材膜、ジオメンブラン、水泳プール、カーテン（シェード）／日よけ、天幕、キャノピー、壁紙、食品の梱包材および包装材（柔軟性のものおよび固いもの）、医療用個装材（柔軟性のもの＆固いもの）、エアーバッグ／安全ベルト、肘掛けおよびヘッドレスト、カーペット、中央コンソール、ダッシュボード、コクピット、ドア、オーバーヘッド・コンソール・モジュール、ドア装飾品、ヘッドライナー、室内灯、室内ミラー、手荷物棚、リアラッゲージカバー、座席、ステアリングコラム、ハンドル、織物、ならびに、トランク装飾品。
【０１４６】
Ｖ）フィルム（個装材、廃棄、積層化、農業および園芸、温室、マルチ、トンネル、サイレージ）、ベールラップ、水泳プール、ごみ袋、壁紙、ストレッチフィルム、ラフィア、脱塩フィルム、電池およびコネクター。
【０１４７】
ＶＩ−１）食品の梱包材および包装材（柔軟性のものおよび固いもの）、ＢＯＰＰ、ＢＯＰＥＴ、びん。
【０１４８】
ＶＩ−２）貯蔵システム、例えば、箱（枠組箱）、ラッゲージ、チェスト、家事用箱、パレット、棚、トラック、スクリューボックス、パックおよび缶。
【０１４９】
ＶＩ−３）カートリッジ、シリンジ、医療用途、任意の輸送のための容器、くずかごおよびごみ入れ、ごみ袋、蓋付き容器、ごみ箱、ごみ箱用ポリ袋、車輪付き大型ごみ入れ、一般の容器、水／使用済み水／薬品／ガス／オイル／ガソリン／ディーゼル用のタンク；タンク裏張り、箱、枠組箱、電池ケース、桶型容器、医療デバイス（例えば、ピストン）、眼科用途、診断デバイス、ならびに、医薬品ブリスターのための梱包材。
【０１５０】
ＶＩＩ−１）押出し被覆（写真用紙、テトラパック、管被覆）、任意の種類の家事用品（例えば、電気器具、魔法瓶／衣類ハンガー）、締結用システム（例えば、プラグ、ワイヤクランプおよびケーブルクランプ、ジッパー、閉じ具、錠、スナップ式閉じ具）。
【０１５１】
ＶＩＩ−２）支持デバイス、余暇時間のための物品（例えば、運動器具およびフィットネス器具、体操マット、スキー靴、インライン・スケート靴、スキー板、ビッグフット、運動競技用表面材（例えば、テニス場））；ねじぶた付きびん、びん用の上部および栓、ならびに、缶。
【０１５２】
ＶＩＩ−３）一般の家具、発泡品（クッション、衝撃吸収材）、発泡体、スポンジ、ふきん、マット、ガーデンチェア、競技場座席、テーブル、カウチ、玩具、建築用キット（板材／木目材／球体）、おもちゃの家、滑り台および遊技乗り物。
【０１５３】
ＶＩＩ−４）光学データ記憶および磁気データ記憶のための材料。
【０１５４】
ＶＩＩ−５）台所用品（食事用、飲料用、調理用、貯蔵用）。
【０１５５】
ＶＩＩ−６）ＣＤ、カセットテープおよびビデオテープの箱；ＤＶＤ電子用品、任意の種類の事務用品（ボールペン、スタンプおよび印肉、マウス、棚、レール）、任意の容積および内容物のびん（飲物、洗剤、香水を含む化粧品）、ならびに、接着テープ。
【０１５６】
ＶＩＩ−７）履き物（靴／靴底）、中敷、スパッツ、接着剤、構造用接着剤、食品箱（果物、野菜、肉、魚）、合成紙、びん用ラベル、カウチ、人工関節（ヒト）、印刷版（フレキソ印刷）、プリント回路基板およびディスプレー技術。
【０１５７】
ＶＩＩ−８）充填材添加ポリマー（タルク、チョーク、チャイナクレー（カオリン）、ケイ灰石、顔料、カーボンブラック、ＴｉＯ2、雲母、ナノ複合材、ドロマイト、ケイ酸塩、ガラス、アスベスト）のデバイス。
【０１５８】
本発明の化合物は、農業用途（殺虫剤の使用の有無にかかわりなく）、自動車用途および／または難燃性用途（これらに限定されない）のような種々の用途において、光および熱の有害な影響に対する優れた安定剤である。
【０１５９】
低温、周囲温度または高温における自然の日光および／または湿度での安定化を必要とする下記の物品が、本発明のさらなる実施形態に関連する：プラスチック製フィルム、シート、バッグ、びん、スタイロフォーム・カップ、プレート、家庭用品、ブリスター個装物、箱、パッケージ包装材、プラスチック繊維、テープ、農業用品（例えば、より糸農業用フィルム、マルチ用フィルム、小トンネル用フィルム、バナナ袋、直接の覆い、不織、農業使用ポット）、ジオテキスタイル、埋め立て地覆い、産業用カバー、廃棄物カバー、一時的足場シート、建築用フィルム、シルトフェンス、家禽用カーテン、一時的シェルター建造物を建てるためのフィルム、使い捨ておむつ、使い捨て衣服など。これらの物品は、当業者が利用可能なプロセスのいずれかにより製造することができ、そのようなプロセスには、押出し、押出し吹込、フィルムキャスティング、フィルムブローイング、カレンダー加工、射出成形、ブロー成形、圧縮成形、熱成形、スピニング、インフレーションおよび回転注型が含まれるが、これらに限定されない。
【０１６０】
本発明のさらなる好ましい実施形態は、上記で規定されるような組成物から製造される成形物品（好ましくは、フィルム繊維、異形材、パイプ、びん、タンクまたは容器）、特に好ましくはマルチフィルムに関する。
【０１６１】
別途示されない限り、本明細書中前記および本明細書中下記において、すべての部および百分率が質量比であり、かつ、すべての温度が摂氏度（℃）で示される。下記の合成において、すべての反応が、別途述べられる場合を除き、窒素雰囲気下で行われる。
【０１６２】
出発物質は公知であり、また、公知の方法と同様に製造することができる。下記に数例を記す。
【０１６３】
（Ａ）１−ｎ−プロポキシ−２，２，６，６−テトラメチル−４−（ブチルアミノ）ピペリジンを、例えば、国際特許出願公開第２００８／００３，６０２号（１９頁）に記載される方法と同様に製造することができる。
【０１６４】
（Ｂ）式
【化７】
0005992422.tif 000008
のＮ，Ｎ’−ビス［２，２，６，６−テトラメチル−４−ピペリジル］−Ｎ，Ｎ’−ビス［２−（Ｎ−（２，２，６，６−テトラメチル−４−ピペリジル）ブチルアミノ）−４−クロロ−１，３，５−トリアジン−６−イル］ヘキサメチレン−１，６−ジアミンを、例えば、カナダ国特許第２，１９１，８３２号に記載される方法と同様に製造することができる。
【０１６５】
（Ｃ）式
【化８】
0005992422.tif 000009
の２，４−ビス［Ｎ−（１−ｎ−プロポキシ−２，２，６，６−テトラメチルピペリジン−４−イル）−ｎ−ブチルアミノ］−６−クロロ−１，３，５−トリアジンを、例えば、米国特許第６，１１７，９９５号に記載される方法と同様に製造することができる。
【０１６６】
（Ｄ）式
【化９】
0005992422.tif 000010
の２，４−ビス［Ｎ−（２，２，６，６−テトラメチルピペリジン−４−イル）−ｎ−ブチルアミノ］−６−クロロ−１，３，５−トリアジンを、例えば、国際特許出願公開第１９９８／０５４，１７５号に記載される方法と同様に製造することができる。
【０１６７】
（Ｅ）式
【化１０】
0005992422.tif 000011
のＮ，Ｎ’−ビス［１−ｎ−プロポキシ−２，２，６，６−テトラメチルピペリジン−４−イル］ヘキサン−１，６−ジアミンを、例えば、国際特許出願公開第２００８／００３，６０５号に記載される方法と同様に製造することができる。
【０１６８】
（Ｆ）式
【化１１】
0005992422.tif 000012
の２−［Ｎ−（２，２，６，６−テトラメチルピペリジン−４−イル）−ｎ−ブチルアミノ］−４，６−ジクロロ−１，３，５−トリアジンを、例えば、国際特許出願公開第１９９８／０５４，１７５号に記載される方法と同様に製造することができる。
【０１６９】
（Ｇ）式
【化１２】
0005992422.tif 000013
の２，４−ビス［Ｎ−（１，２，２，６，６−ペンタメチルピペリジン−４−イル）−ｎ−ブチルアミノ］−６−クロロ−１，３，５−トリアジンを、例えば、国際特許出願公開第１９９８／０５４，１７５号に記載される方法と同様に製造することができる。
【０１７０】
実施例１：式（Ｉ−１）の化合物の製造
【化１３】
0005992422.tif 000014
【０１７１】
機械式撹拌装置、熱電対、滴下ロートおよび冷却器を備える４つ口丸底フラスコに、２００ｍｌのメシチレンに溶解した４５．０ｇのＮ，Ｎ’−ビス［２，２，６，６−テトラメチル−４−ピペリジル］−Ｎ，Ｎ’−ビス［２−（Ｎ−（２，２，６，６−テトラメチル−４−ピペリジル）−ブチルアミノ−４−クロロ−１，３，５−トリアジン−６−イル］ヘキサメチレン−１，６−ジアミンを仕込む。２３．３５ｇの１−ｎ−プロポキシ−２，２，６，６−テトラメチル−４−（ブチルアミノ）ピペリジルンを室温で加える。ＮａＯＨ（３０％）も加え、混合物を、水の除去のもとで２０時間加熱還流する。その後、溶液を室温で冷却し、ｐＨ＝７になるまで水により洗浄する。溶媒を除き、生成物を１０ｍｌのＣＨ2Ｃｌ2に溶解し、続いて、冷ＭｅＯＨから白色粉末として沈殿させる。
【０１７２】
収量：５７．１ｇ（理論の８７％）
ＴＧＡ（サーモグラフィー分析；空気、１０℃／分）：１２０℃：−０．１９％；２５５℃：−１．７０％
元素分析：Ｃ：６９．０５％（９８．７％）；Ｈ：１１．２５％（１００．３％）；Ｎ：１６．４３％（９８．３％）；Ｏ：２．１４％（１００．９％）
ＥＳＩ−ＭＳ（エレクトロスプレーイオン化質量分析法；直接注入）：［Ｍ＋Ｈ］+：１５１０．８
融点：９０〜１０７℃
【０１７３】
実施例２：式（Ｉ−２）の化合物の製造
【化１４】
0005992422.tif 000015
【０１７４】
機械式撹拌装置、熱電対、滴下ロートおよび冷却器を備える４つ口丸底フラスコに、１２０ｍｌのキシレンに溶解した７．６ｇのＮ，Ｎ’−ビス［２，２，６，６−テトラメチルピペリジン−４−イル］ヘキサン−１，６−ジアミン、２５．０ｇの２，４−ビス［Ｎ−（１−ｎ−プロポキシ−２，２，６，６−テトラメチルピペリジン−４−イル）−ｎ−ブチルアミノ］−６−クロロ−１，３，５−トリアジンおよび１９ｍｌのＮａＯＨ（３０％）を仕込む。反応液を２０時間加熱還流し、水を除く。その後、反応液を室温で冷却し、ｐＨ＝７になるまで６０℃で水により洗浄する。溶媒を除き、最終的に得られた黄褐色の固体を８．０ｍｌのＣＨ2Ｃｌ2に溶解する。生成物を７０ｍｌの冷ＭｅＯＨから白色粉末として沈殿させる。
【０１７５】
収量：１３．０ｇ（理論の４１％）
ＴＧＡ（空気、１０℃／分）：２１０℃：−１．０１％；２６０℃：−１．５５％；３００℃：−３．０２％
元素分析：Ｃ：６８．７６％（９９．１％）；Ｈ：１１．１５％（１００．０％）；Ｎ：１５．２１％（９８．１％）；Ｏ：３．８２％（９７．７％）
ＥＳＩ−ＭＳ（直接注入）、ｍ／ｚ：［Ｍ＋Ｈ］+：１６２６．８
融点：２４４〜２４９℃
【０１７６】
実施例３：式（Ｉ−３）の化合物の製造
【化１５】
0005992422.tif 000016
【０１７７】
機械式撹拌装置、熱電対、滴下ロートおよび冷却器を備える４つ口丸底フラスコに、８０ｍｌのキシレンに溶解した１００ｇの２，４−ビス［Ｎ−（２，２，６，６−テトラメチルピペリジン−４−イル）−ｎ−ブチルアミノ］−６−クロロ−１，３，５−トリアジン、４７．６ｇのＮ，Ｎ’−ビス［１−ｎ−プロポキシ−２，２，６，６−テトラメチルピペリジン−４−イル］ヘキサン−１，６−ジアミンおよび３．０ｇ（１０ｍｌ）のＮａＯＨ（３０％）を仕込む。反応液を一晩加熱還流し、水を除く。その後、反応液を室温で冷却し、ｐＨ＝７になるまで６０℃で水により洗浄する。溶媒を減圧下で除き、黄色がかった固体を得る。この黄色固体を１００ｍｌのＣＨ3ＣＮに懸濁し、室温での５分間の超音波照射および２０分間の撹拌に供する。その後、固体をろ過し、３０ｍｌの冷ＭｅＯＨに再懸濁し、再びろ過して、白色粉末を得る。
【０１７８】
収量：８４ｇ（理論の５９．８％）
ＴＧＡ（空気、１０℃／分）：２１０℃：−０．０７％；２６０℃：−０．４５％；３００℃：−５．７６％
元素分析：Ｃ：６９．５９％（９９．５％）；Ｎ：１６．５７％（９９．５％）；Ｈ：１１．１３％（９９．３％）；Ｏ：２．０８％（９８．１％）
ＥＳＩ−ＭＳ（直接注入）：［Ｍ＋Ｈ］+：１５１０．９
融点：１５５〜１６４℃
【０１７９】
実施例４：式（Ｉ−４）の化合物の製造
【化１６】
0005992422.tif 000017
【０１８０】
４Ａ）下記式の中間体の製造
【化１７】
0005992422.tif 000018
【０１８１】
２０００ｍｌのオートクレーブにおいて、１０００ｍｌのメタノール中６００ｇの１−ｎ−プロポキシ−２，２，６，６−テトラメチルピペリジン−４−オンを、２３０ｍｌのメタノール性アンモニア（メタノールでの１０％溶液）および１２ｇのＰｔ触媒（５％担持Ｃ）にゆっくり加える。混合物を、１０ｂａｒのＨ2圧力のもとで１６時間、６０℃で加熱する。１２ｇのＰｔ触媒および５０ｇの１−ｎ−プロポキシ−２，２，６，６−テトラメチルピペリジン−４−オンをさらに加えた後、混合物を１０ｂａｒの圧力のもとでさらに２１時間水素化する。触媒をろ過し、溶媒をエバポレーションした後、５７５ｇの灰色の結晶を得る。この粗生成物を５００ｍｌのメタノールから再結晶する。所望の生成物を無色の結晶として得る。
【０１８２】
収量：８６０ｇ（理論の６８．７％）
元素分析：Ｃ：７０．１２％（１００．１％）；Ｈ：１１．９５％（９９．６％）；Ｎ：１０．１９％（９９．８％）；Ｏ：７．８０％（１００．４％）
ＥＳＩ−ＭＳ（直接注入、ＡＰＣＩ、ＣＨ2Ｃｌ2／ＭｅＯＨ）：［Ｍ＋Ｈ］+：４１２
融点：６７〜６９℃
【０１８３】
４Ｂ）下記式の中間体の製造
【化１８】
0005992422.tif 000019
【０１８４】
機械式撹拌装置、熱電対、滴下ロートおよび冷却器を備える４つ口丸底フラスコに、６０ｍｌのジクロロエタンに溶解した８．９６ｇの塩化シアヌルを仕込む。溶液を−１０℃で冷却し、４０ｍｌのジクロロエタンに溶解した２０ｇのビス［１−ｎ−プロポキシ−２，２，６，６−テトラメチルピペリジン−４−イル］アミンを、温度を−５℃未満に保ちながらゆっくり加える。黄色混合物をこの温度でさらに９０分間撹拌し、その後、室温まで加温し、さらに２時間撹拌する。反応液を−５℃で再び冷却し、６．８ｍｌのＮａＯＨ（３０％）を滴下して加える。反応液を室温で一晩撹拌する。５０ｍｌの水を加え、混合物を２時間撹拌する。得られた懸濁物をろ過して、白色の固体を得、これを２０ｍｌの冷ジクロロエタンおよび６０ｍｌの水により洗浄する。所望の生成物を白色粉末として得、これを真空下のオーブンにおいて７０℃で乾燥する。
【０１８５】
収量：２０．０ｇ（理論の７３％）
ＴＧＡ（空気、１０℃／分）：２００℃：−０．８９％；２６０℃：−４．８３％
ＬＣ−ＭＳ（液体クロマトグラフィー−質量分析法）：［Ｍ＋Ｈ］+：５６１
融点：２０７〜２１１℃
【０１８６】
４Ｃ）下記式の中間体の製造
【化１９】
0005992422.tif 000020
【０１８７】
機械式撹拌装置、熱電対、滴下ロートおよび冷却器を備える４つ口丸底フラスコに、６５ｍｌのトルエンに溶解した１９．９６ｇの４Ｂで記載される中間体、７．０３ｇのＮ，Ｎ’−ビス（２，２，６，６−テトラメチルピペリジン−４−イル）ヘキサン−１，６−ジアミンおよび７．１ｍｌのＮａＯＨ（３０％）を仕込む。溶液を８０℃で８時間加熱する。溶媒を除き、白色の粘性ゲルを３００ｍｌのＣＨ2Ｃｌ2に溶解する。この溶液を２×１５０ｍｌのＨ2Ｏにより２回洗浄する。その後、有機溶媒を除いて、白色のワックスを得、これを１５０ｍｌのＭｅＯＨ中５℃で３０分間撹拌する。白色固体をろ別し、真空下のオーブンにおいて７０℃で乾燥する。
【０１８８】
収量：１２．５ｇ（理論の４８％）
ＴＧＡ（空気、１０℃／分）：２１０℃：−０．４１％；２５５℃：−２．９５％
元素分析：Ｃ：６３．７１％（９８．１％）；Ｈ：１０．１２％（１００．５％）；Ｎ：１５．２８％（９８．３％）；Ｏ：４．４６％（１００．５％）
ＥＳＩ−ＭＳ（直接注入、ＡＰＣＩ、ＣＨ2Ｃｌ2／ＭｅＯＨ）：［Ｍ＋Ｈ］+：１４４２
融点：２０８〜２２６℃
【０１８９】
４Ｄ）式（Ｉ−４）の化合物の製造
機械式撹拌装置、熱電対、滴下ロートおよび冷却器を備える４つ口丸底フラスコに、３５ｍｌのキシレンに溶解した１２．４５ｇの４Ｃで記載される中間体、３．７０ｇのＮ−（２，２，６，６−テトラメチルピペリジン−４−イル）−ｎ−ブチルアミン、４．０ｍｌのＮａＯＨ（３０％）を仕込む。混合物を２０時間加熱還流し、水を除く。混合物を冷却し、ｐＨ＝７になるまでＨ2Ｏにより数回洗浄する。有機溶媒をロータリーエバポレーターで除き、得られた褐色の固体を５ｍｌのＣＨ2Ｃｌ2に溶解する。所望の生成物を、この溶液を６０ｍｌの冷ＭｅＯＨに加えることによって白色の沈殿物として得る。
【０１９０】
収量：１２．５ｇ（理論の７６％）
ＴＧＡ（空気、１０℃／分）：１９５℃：−０．１７％；２５５℃：−０．９６％
元素分析：Ｃ：６９．７４％（１００．１％）；Ｈ：１１．０１％（９８．９％）；Ｎ：１５．８２％（１０１．１％）；Ｏ：３．５９％（１００．５％）
ＥＳＩ−ＭＳ（直接注入、ＡＰＣＩ、ＣＨ2Ｃｌ2／ＭｅＯＨ）：［Ｍ＋Ｈ］+：１７９４
融点（ｍ．ｐ．）：ｍ．ｐ．１：２０３〜２０６℃；ｍ．ｐ．２：２３５〜２４２℃
【０１９１】
実施例５：式（Ｉ−５）の化合物の製造
【化２０】
0005992422.tif 000021
【０１９２】
５Ａ）下記式の中間体の製造
【化２１】
0005992422.tif 000022
【０１９３】
機械式撹拌装置、熱電対、滴下ロートおよび冷却器を備える４つ口丸底フラスコに、３０．０ｇの１−ｎ−プロポキシ−２，２，６，６−テトラメチルピペリジン−４−オン、７．７ｇのトリス（２−アミノエチル）アミンおよび３５０ｍｌのシクロヘキサンを仕込む。溶液を３時間加熱還流し、水を除く。その後、反応液を室温で冷却し、１２０ｍｌのＭｅＯＨを１５℃で加える。続いて、４．０ｇのＮａＢＨ4を１５℃でゆっくり加える。溶液を最後に室温まで加温し、室温で一晩撹拌する。反応液を２００ｍｌのＨ2Ｏおよび２００ｍｌのＣＨ2Ｃｌ2により２回洗浄する。溶媒を減圧下で除いて、黄橙色の固体を得、これを冷アセトンからの沈殿化によって精製する。所望の生成物を白色粉末として得、ろ過し、真空下において８０℃で乾燥する。
【０１９４】
収量：２４．５ｇ（理論の６３％）
ＴＧＡ（空気、１０℃／分）：２１０℃：−０．１５％；２６０℃：−３．８３％
ＴＨＦ／ＣＨ3ＣＮ中ＥＳＩ−ＭＳ：［Ｍ］+：７３８．９
融点：１２６〜１２９℃
【０１９５】
５Ｂ）下記式の中間体の製造
【化２２】
0005992422.tif 000023
【０１９６】
機械式撹拌装置、熱電対、滴下ロートおよび冷却器を備える４つ口丸底フラスコに、６０ｍｌのトルエンに溶解した９．８５ｇの５Ａで記載される中間体、１４．４２ｇの２−［Ｎ−（２，２，６，６−テトラメチルピペリジン−４−イル）−ｎ−ブチルアミノ］−４，６−ジクロロ−１，３，５−トリアジンおよび９．１ｍｌのＮａＯＨ（３０％）を仕込む。反応液を８５℃で一晩加熱する。その後、溶液を冷却し、ｐＨ＝７になるまで水により数回洗浄する。溶媒を除き、得られた生成物を８ｍｌのＣＨ2Ｃｌ2に溶解する。冷ＭｅＯＨから沈殿化させ、生成物を黄白色の粉末として得る。
【０１９７】
収量：２１．８ｇ（理論の９５．８％）
ＴＧＡ（空気、１０℃／分）：１３０℃：−０．０３％；２５０℃：−０．１１％
元素分析：Ｃ：６２．９４％（９９．６％）；Ｈ：９．６７％（９９．４％）；Ｎ：１７．９５％（９９．６％）；Ｏ：２．７７％（９８．６％）
ＥＳＩ−ＭＳ：直接注入：［Ｍ＋Ｈ］+：１７１１
【０１９８】
５Ｃ）式（Ｉ−５）の化合物の製造
機械式撹拌装置、熱電対、滴下ロートおよび冷却器を備える４つ口丸底フラスコに、１００ｍｌのキシレンに溶解した２１．４ｇの５Ｂで記載される中間体、７．９７ｇのＮ−（２，２，６，６−テトラメチルピペリジン−４−イル）−ｎ−ブタンアミンおよび７．８１ｍｌのＮａＯＨ（３０％）を仕込む。反応液を一晩加熱還流し、水を除く。溶液を冷却し、ｐＨ＝７になるまで水により数回洗浄する。溶媒を除き、得られた生成物を２０ｍｌのＣＨ2Ｃｌ2に溶解する。冷ＣＨ3ＣＮから沈殿化させ、所望の生成物を白黄色の粉末として得る。
【０１９９】
収量：２３．８ｇ（理論の９０．９％）
ＴＧＡ（空気、１０℃／分）：２６０℃：−０．１８％；３００℃：−２．４６％
元素分析：Ｃ：６８．６４％（９９．１％）；Ｈ：１０．８３％（９７．７％）；Ｎ：１７．３９％（９９．２％）；Ｏ：２．１３％（９９．１％）
Ｍａｌｄｉ−Ｔｏｆ（マトリックス支援レーザー脱離／イオン化−飛行時間質量分析計；アルファ−シアノ−４−ヒドロキシケイ皮酸）：［Ｍ＋Ｈ］+：２２３８
融点：１１８〜１２３℃
【０２００】
実施例６：式（Ｉ−６）の化合物の製造
【化２３】
0005992422.tif 000024
【０２０１】
機械式撹拌装置を備える２００ｍｌのスチール製オートクレーブに、９．１ｇの２，４−ビス［Ｎ−（１，２，２，６，６−ペンタメチルピペリジン−４−イル）−ｎ−ブチルアミノ］−６−クロロ−１，３，５−トリアジン、６．１７ｇの１−ｎ−プロポキシ−２，２，６，６−テトラメチル−４−（ブチルアミノ）ピペリジン、３．２ｇのＮａＯＨ水溶液（３０％）および５０ｍｌのキシレンを入れる。混合物を１６０℃で１８時間加熱する。周囲温度に冷却した後、水相を除き、有機相を水により繰り返し洗浄する。有機相を硫酸ナトリウムで乾燥し、真空濃縮する。粗生成物を６０℃、０．０２５ｍｂａｒで１２時間加熱して、黄色がかった生成物を得る。
【０２０２】
収量：１１．４ｇ（理論の８８％）
ＴＧＡ（空気、１０℃／分）：２１０℃：−０．３５％；２６０℃：−５．８３％
ＥＳＩ−ＭＳ：直接注入：［Ｍ＋Ｈ］+：７９８
1Ｈ−ＮＭＲ（４００ＭＨｚ）：５．２４（２Ｈ），３．７２（２Ｈ），３．３０（６Ｈ），２．２９（６Ｈ），１．７３−１．４５（１８Ｈ），１．３８−１．０５（４４Ｈ），１．００−０．８５（１２Ｈ）
【０２０３】
実施例７：式（Ｉ−７）の化合物の製造
【化２４】
0005992422.tif 000025
【０２０４】
機械式撹拌装置を備える２００ｍｌのスチール製オートクレーブに、２３．４ｇの２，４−ビス［Ｎ−（１，２，２，６，６−ペンタメチルピペリジン−４−イル）−ｎ−ブチルアミノ］−６−クロロ−１，３，５−トリアジン、１０．０ｇのＮ，Ｎ’−ビス［１−プロポキシ−２，２，６，６−テトラメチルピペリジン−４−イル］ヘキサン−１，６−ジアミン、７．８ｇのＮａＯＨ水溶液（３０％）および８０ｍｌのキシレンを入れる。混合物を１６０℃で１８時間加熱する。周囲温度に冷却した後、水相を除き、有機相を水により繰り返し洗浄する。有機相を硫酸ナトリウムで乾燥し、真空濃縮する。粗生成物を６０℃、０．０２５ｍｂａｒで１２時間加熱して、黄色がかった生成物を得る（収量：１６．０ｇ（理論の５２．３％）。この生成物の一部を最少量のキシレンに溶解し、メタノールに滴下する。所望の生成物を純粋な白色粉末として単離する。
【０２０５】
ＴＧＡ（空気、１０℃／分）：２１０℃：−０．２１％；２６０℃：−２．８３％
ＥＳＩ−ＭＳ：直接注入：［Ｍ＋Ｈ］+：１５６５
1Ｈ−ＮＭＲ（４００ＭＨｚ）：５．２３（４Ｈ），３．７３（４Ｈ），３．３４（１２Ｈ），２．２７（１２Ｈ），１．７８−１．４５（４１Ｈ），１．４５−１．０６（８５Ｈ），１．０５−０．８４（１８Ｈ）
【０２０６】
実施例Ａ：
フィルム製造：ターボミキサー（Ｃａｃｃｉａ（登録商標）、Ｌａｂｏ  １０）において、第１表に列挙される添加剤を、第１表に報告される４：１の比率を保ちながら、合計で１０質量％の濃度でＬＤＰＥ（低密度ポリエチレン）と混合する。混合物を、Ｏ．Ｍ．Ｃ．二軸スクリュー押出し機（モデルｅｂｖ  １９／２５）を使用して２００℃の最大温度で顆粒に押出しする。続いて、顆粒を、２１０℃の最大温度で作動するブロー押出し機（Ｄｏｌｃｉ（登録商標））を使用して、１５０μｍ厚のフィルムを製造するための最終的な組成物を得るために同じＬＤＰＥと混合し、希釈する。ＬＤＰＥフィルムの最終濃度を第１表に記す。
【０２０７】
第１表：ＬＤＰＥフィルムの最終的組成
【表１】
0005992422.tif 000026
"％"は、ＬＤＰＥに対する質量％を意味する。
【０２０８】
酸化防止剤Ａ：
（Ｉｒｇａｎｏｘ１０１０（登録商標））
テトラキス［３−（３，５−ジ−ｔｅｒｔ−ブチル−４−ヒドロキシフェニル）プロピオニルオキシメチル］メタン
【０２０９】
試験方法：
光暴露：得られたＬＤＰＥフィルムを、６５００Ｗのキセノンランプ（０．３５Ｗ／ｍ2；連続光サイクル、ブラックパネル温度＝６３℃）を備えるＡＴＬＡＳ耐候性試験機（モデルＣｉ６５Ａ）において露光する。
Ｖａｐａｍ処理：得られたＬＤＰＥフィルムを密閉チャンバーに入れ、ＶＡＰＡＭ（登録商標）（Ｎ−メチルジチオカルバミン酸ナトリウム、３９．１ＷＴ％）の水中０．７４（ｖ／ｖ）溶液の蒸気にさらす。最終体積は２０００ｍｌである。この系を３０℃で２０日間保つ。その後、ＬＤＰＥフィルムを上記のように光暴露に供する。
【０２１０】
評価パラメーター：
１）カルボニル増大（ＣＯ）：露光時間の関数でのカルボニルバンド増大（１７１０ｃｍ−１）の評価を、ＦＴ−ＩＲ  Ｐｅｒｋｉｎ−Ｅｌｍｅｒ（登録商標）Ｓｐｅｃｔｒｕｍ  Ｏｎｅによりモニターする。
【０２１１】
２）破断点引張伸び：伸び％特性の評価を、ＺＷＩＣＫ  Ｚ１．０（登録商標）試験装置により行う：速度：１００ｍｍ／分；ホルダー間隔：３０ｍｍ；温度：２０℃。
【０２１２】
結果を第２表〜第４表に記す。
【０２１３】
第２表：光暴露時間（ｈ）後における１５０μｍのＬＤＰＥフィルムのカルボニル増大
【表２】
0005992422.tif 000027
*）低い値が望ましい。
【０２１４】
第３表：光暴露時間（ｈ）およびＶＡＰＡＭ処理の後における１５０μｍのＬＤＰＥフィルムのカルボニル増大
【表３】
0005992422.tif 000028
*）低い値が望ましい。
【０２１５】
第４表：光暴露時間（ｈ）およびＶＡＰＡＭ処理の後における１５０μｍのＬＤＰＥフィルムの破断点引張伸び
【表４】
0005992422.tif 000029
**）高い値が望ましい。